(57)【要約】【課題】プラチナ様の色調・優れた耐食性を有すると共に、健康増進効果も発揮する低コストな銀合金を実現する。【解決手段】パラジウムが２３質量％以上３０質量％以下、ゲルマニウムが１質量％以上５質量％以下、インジウムが０．０２質量％以上１質量％以下、残部が銀である第１の銀合金。また、パラジウムが１４質量％以上３０質量％以下、プラチナが１０質量％以上３０質量％以下、ゲルマニウムが１質量％以上５質量％以下、インジウムが０．０２質量％以上１質量％以下、残部が銀である第２の銀合金。さらに、プラチナが２２質量％以上３０質量％以下、ゲルマニウムが１質量％以上５質量％以下、インジウムが０．０２質量％以上１質量％以下、残部が銀である第３の銀合金。【選択図】なし【特許請求の範囲】
【請求項１】
パラジウムが２３質量％以上３０質量％以下、ゲルマニウムが１質量％以上５質量％以下、インジウムが０．０２質量％以上１質量％以下、残部が銀であることを特徴とする銀合金。
【請求項２】
パラジウムが２３質量％以上２８質量％以下であることを特徴とする請求項１に記載の銀合金。
【請求項３】
パラジウムが１４質量％以上３０質量％以下、プラチナが１０質量％以上３０質量％以下、ゲルマニウムが１質量％以上５質量％以下、インジウムが０．０２質量％以上１質量％以下、残部が銀であることを特徴とする銀合金。
【請求項４】
パラジウムが１４質量％以上１８質量％以下、プラチナが１０質量％であることを特徴とする請求項３に記載の銀合金。
【請求項５】
プラチナが２２質量％以上３０質量％以下、ゲルマニウムが１質量％以上５質量％以下、インジウムが０．０２質量％以上１質量％以下、残部が銀であることを特徴とする銀合金。
【請求項６】
プラチナが２２質量％以上２８質量％以下であることを特徴とする請求項５に記載の銀合金。
【発明の詳細な説明】
【技術分野】
【０００１】
この発明は、銀合金に係り、特に、プラチナ様の色調・優れた耐食性を有すると共に、健康増進効果も発揮する低コストな銀合金に関する。
【背景技術】
【０００２】
プラチナは白色系の美しい色調及び優れた耐食性を有することから、斯かるプラチナを用いた宝飾品（ネックレス、ブレスレット、指輪、時計等）は、従来から人気を博している。
しかしながら、プラチナは希少な金属であり、金よりも高価であることから、従来より、高価なプラチナの代わりとして、プラチナ風の色合いを有する銀合金が提案されている。
例えば、特開平１０−６８０３１号公報には、銀とプラチナのみを、約９：１の比率で混合して構成した装身具用銀合金が開示されている。
【特許文献１】特開平１０−６８０３１号
【発明の開示】
【発明が解決しようとする課題】
【０００３】
上記従来の銀合金は、銀とプラチナのみを、約９：１の比率で混合することにより、銀合金の外観にプラチナ風の趣きを付与したものであるが、より一層、プラチナと同等の色調・優れた耐食性を有し、且つ、低コストな銀合金の実現が望まれていた。
【０００４】
本発明は、上記要請に応えるためになされたものであり、プラチナ様の色調・優れた耐食性を有する低コストな銀合金の実現を目的とする。また、本発明は、健康増進効果を発揮する銀合金の実現も目的とするものである。
【課題を解決するための手段】
【０００５】
上記目的を達成するため、本発明の請求項１に記載の銀合金は、パラジウムが２３質量％以上３０質量％以下、ゲルマニウムが１質量％以上５質量％以下、インジウムが０．０２質量％以上１質量％以下、残部が銀であることを特徴とする。
【０００６】
本発明の請求項２に記載の銀合金は、請求項１に記載の銀合金において、パラジウムを２３質量％以上２８質量％以下と成したこと特徴とする。
【０００７】
本発明の請求項３に記載の銀合金は、パラジウムが１４質量％以上３０質量％以下、プラチナが１０質量％以上３０質量％以下、ゲルマニウムが１質量％以上５質量％以下、インジウムが０．０２質量％以上１質量％以下、残部が銀であることを特徴とする。
【０００８】
本発明の請求項４に記載の銀合金は、請求項３に記載の銀合金において、パラジウムを１４質量％以上１８質量％以下、プラチナを１０質量％と成したこと特徴とする。
【０００９】
本発明の請求項５に記載の銀合金は、プラチナが２２質量％以上３０質量％以下、ゲルマニウムが１質量％以上５質量％以下、インジウムが０．０２質量％以上１質量％以下、残部が銀であることを特徴とする。
【００１０】
本発明の請求項６に記載の銀合金は、請求項５に記載の銀合金において、プラチナを２２質量％以上２８質量％以下と成したこと特徴とする。
【発明の効果】
【００１１】
本発明の請求項１に記載の銀合金は、銀をベースとして、これに白金族元素であるパラジウム、更に、ゲルマニウム、インジウムを配合して構成した銀合金である。
請求項１に記載の銀合金は、白金族元素であるパラジウム、ゲルマニウム、インジウム、銀を上記割合で配合したことにより、プラチナ様の色調・優れた耐食性を有しながら、プラチナを使用していないため、低コストである。
また、請求項１に記載の銀合金は、遠赤外効果、イオン浸透効果等を有する元素であるゲルマニウムを含有していることから、血行促進による肩こりや筋肉痛の改善、血液浄化等のゲルマニウムの有する種々の健康増進効果を発揮することができる。
尚、請求項２に記載したように、請求項１に記載の銀合金において、パラジウムを２３質量％以上２８質量％以下と成した場合には、展延性が良好で加工し易い。
【００１２】
本発明の請求項３に記載の銀合金は、銀をベースとして、これに白金族元素であるパラジウム及びプラチナ、更に、ゲルマニウム、インジウムを配合して構成した銀合金である。
請求項３に記載の銀合金は、白金族元素であるパラジウム及びプラチナ、ゲルマニウム、インジウム、銀を上記割合で配合したことにより、プラチナ様の色調・優れた耐食性を有しながら、プラチナの含有率が１０質量％以上３０質量％以下と低いため、低コストである。
また、請求項３に記載の銀合金は、遠赤外効果、イオン浸透効果等を有する元素であるゲルマニウムを含有していることから、血行促進による肩こりや筋肉痛の改善、血液浄化等のゲルマニウムの有する種々の健康増進効果を発揮することができる。
尚、請求項４に記載したように、請求項３に記載の銀合金において、パラジウムを１４質量％以上１８質量％以下、プラチナを１０質量％と成した場合には、展延性が良好で加工し易い。
【００１３】
本発明の請求項５に記載の銀合金は、銀をベースとして、これに白金族元素であるプラチナ、更に、ゲルマニウム、インジウムを配合して構成した銀合金である。
請求項５に記載の銀合金は、白金族元素であるプラチナ、ゲルマニウム、インジウム、銀を上記割合で配合したことにより、プラチナ様の色調・優れた耐食性を有しながら、プラチナの含有率が２２質量％以上３０質量％以下と低いため、低コストである。
また、請求項５に記載の銀合金は、遠赤外効果、イオン浸透効果等を有する元素であるゲルマニウムを含有していることから、血行促進による肩こりや筋肉痛の改善、血液浄化等のゲルマニウムの有する種々の健康増進効果を発揮することができる。
尚、請求項６に記載したように、請求項５に記載の銀合金において、プラチナを２２質量％以上２８質量％以下と成した場合には、展延性が良好で加工し易い。
【発明を実施するための最良の形態】
【００１４】
本発明に係る第１の銀合金は、パラジウム（Ｐｄ）が２３質量％以上３０質量％以下、ゲルマニウム（Ｇｅ）が１質量％以上５質量％以下、インジウム（Ｉｎ）が０．０２質量％以上１質量％以下、残部が銀（Ａｇ）となるよう鋳造するものであり、プラチナ様の色調・優れた耐食性を有しながら、プラチナを使用していないため、低コストである。
【００１５】
第１の銀合金は、銀をベースとして、これに白金族元素であるパラジウムを配合することにより、プラチナ様の色調を呈するものである。
パラジウムの添加量を、２３質量％以上３０質量％以下としたのは、以下の理由による。すなわち、高耐食性を実現するためには、２３質量％以上添加することが必要である。一方、添加量が３０質量％を越えると、合金製造時の溶解温度が高温となり、他の低融点元素の蒸発を招き易くなる。従って、パラジウムの添加量は２３質量％以上３０質量％以下と成される。
尚、パラジウムの添加量を２３質量％以上２８質量％以下と成した場合には、硬度はＨＶ１２０以下で若干柔らか目であるが、展延性が良好で加工し易いので、より一層、好ましい範囲である。
【００１６】
ゲルマニウムは、遠赤外効果、イオン浸透効果等を有する元素であり、血行促進による肩こりや筋肉痛の改善、血液浄化等、種々の健康増進効果を発揮することが知られている。
すなわち、ゲルマニウムから放射される遠赤外線は、人の体温を上昇させて血行を促進し、肩こりや筋肉痛を改善する効果をもたらす。
また、ゲルマニウムが人の皮膚に接触すると、イオン浸透効果によりゲルマニウムイオンが皮膚組織中の血管に浸透し、血液が酸性（プラスイオン）状態の場合にゲルマニウムのマイナスイオン（アルカリ性）により血液ＰＨを正常な弱アルカリ性（ＰＨ７．４）に改善する血液浄化効果を発揮するものである。
而して、本発明の第１の銀合金中にはゲルマニウムが含有されているので、血行促進による肩こりや筋肉痛の改善、血液浄化等のゲルマニウムの有する種々の健康増進効果を発揮することができる。
尚、ゲルマニウムには、銀のガス（特に酸素）吸蔵による溶湯の流動性低下を防止し、鋳造体中の巣の低減にも効果がある。
【００１７】
ゲルマニウムの配合率が高いと、合金の強度の低下を招くこととなる。ゲルマニウムによる遠赤外効果、イオン浸透効果等を発揮しつつ、且つ、合金の強度低下を防止する観点から、ゲルマニウムの添加量は１質量％以上５質量％以下と成される。
【００１８】
インジウムは、ゲルマニウム添加による合金強度の低下を補うために添加されるものである。
ゲルマニウムの添加量が、上記１質量％以上５質量％以下の場合に、合金強度の低下を補う効果を得るために、インジウムは０．０２質量％以上１質量％以下の割合で添加する。
【実施例１】
【００１９】
以下に本発明の第１の銀合金を、実施例１を挙げて説明するが、これは第１の銀合金の範囲を限定するものではない。実施例１は、パラジウムが２３質量％、ゲルマニウムが２質量％、インジウムが０．３質量％、銀が７４．７質量％で構成した第１の銀合金である。
【実施例２】
【００２０】
以下に本発明の第１の銀合金を、実施例２を挙げて説明するが、これは第１の銀合金の範囲を限定するものではない。実施例２は、パラジウムが２４質量％、ゲルマニウムが２質量％、インジウムが０．３質量％、銀が７３．７質量％で構成した第１の銀合金である。
【実施例３】
【００２１】
以下に本発明の第１の銀合金を、実施例３を挙げて説明するが、これは第１の銀合金の範囲を限定するものではない。実施例３は、パラジウムが２５質量％、ゲルマニウムが２質量％、インジウムが０．３質量％、銀が７２．７質量％で構成した第１の銀合金である。
【実施例４】
【００２２】
以下に本発明の第１の銀合金を、実施例４を挙げて説明するが、これは第１の銀合金の範囲を限定するものではない。実施例４は、パラジウムが２６質量％、ゲルマニウムが２質量％、インジウムが０．３質量％、銀が７１．７質量％で構成した第１の銀合金である。
【実施例５】
【００２３】
以下に本発明の第１の銀合金を、実施例５を挙げて説明するが、これは第１の銀合金の範囲を限定するものではない。実施例５は、パラジウムが２７質量％、ゲルマニウムが２質量％、インジウムが０．３質量％、銀が７０．７質量％で構成した第１の銀合金である。
【実施例６】
【００２４】
以下に本発明の第１の銀合金を、実施例６を挙げて説明するが、これは第１の銀合金の範囲を限定するものではない。実施例６は、パラジウムが２８質量％、ゲルマニウムが２質量％、インジウムが０．３質量％、銀が６９．７質量％で構成した第１の銀合金である。
【００２５】
本発明に係る第１の銀合金の実施例１〜６及び比較例１〜４について、ＩＳＯ１２８７０規格に基づく人口汗による耐食性試験を行った結果を表１に示す。
【００２６】
【表１】
2008303446.tif 000002
【００２７】
この耐食性試験は、以下の要領で行った。
先ず、乳酸５０ｇ／Ｌ、塩化ナトリウム１００ｇ／Ｌを蒸留水に溶かした人口汗を作成する。次に、密閉可能な容器の底に脱脂綿を敷き、該脱脂面上に上記人口汗を一様に注ぎ、脱脂面を人口汗で完全に湿潤させる。
次に、実施例１〜６及び比較例１〜４の各試料を、試験する面が上記脱脂綿上に接するように載置した後、容器を密閉し、温度５５±５℃で保持する。
８±０．５時間後、試料を取り出し、直ちに水で洗浄し、柔らかい布を用いて擦らないように乾燥させ、しみ、腐食や色の変化をチェックする。
次に、再度、各試料を脱脂綿上に載置し、容器を密閉し、温度５５±５℃で更に１６時間保持し、試験開始から２４時間後に、試料を取り出し、直ちに水で洗浄し、柔らかい布を用いて擦らないように乾燥させ、しみ、腐食や色の変化をチェックする。
更に、再度、各試料を脱脂綿上に載置し、容器を密閉し、温度５５±５℃で更に２４時間保持し、試験開始から４８時間後に、試料を取り出し、直ちに水で洗浄し、柔らかい布を用いて擦らないように乾燥させ、しみ、腐食や色の変化をチェックする。
尚、しみ、腐食、色の変化のチェックは、試験を行った試料と、試験をしていない同一の試料とを目視と拡大鏡を使って比較することにより行った。
表１中において、○印は変化無し、△印はやや変色有り、×印は黒色変化有りの状態を示すものである。
【００２８】
実施例１〜６は、パラジウムが２３質量％以上２８質量％以下、ゲルマニウムが２質量％、インジウムが０．３質量％、銀が６９．７質量％以上７４．７質量％以下の範囲の第１の銀合金である。
【００２９】
比較例１は、銀（９２．５質量％）と銅（７．５質量％）のみで構成した二元合金であり、比較例２〜４は、ゲルマニウム（２質量％）及びインジウム（０．３質量％）の割合は本発明の上記実施例１〜６と同じとし、パラジウムの割合を２０質量％、２１質量％、２２質量％としたものである。
【００３０】
パラジウムの添加量が２３質量％〜２８質量％である本発明の実施例１〜６の銀合金は、４８時間経過しても、しみ、腐食、色の変化が生じることはなく、耐食性に優れている。
これに対し、銀と銅の二元合金である比較例１は８時間経過時点で黒色に変色し、パラジウムの割合が２２質量％以下である比較例２〜比較例４は、４８時間経過後には全て変色が見られた。
以上の試験結果から、高耐食性を実現するために、２３質量％以上のパラジウムを添加するのが適当であることが判る。
【００３１】
次に、本発明に係る第２の銀合金は、パラジウムが１４質量％以上３０質量％以下、プラチナが１０質量％以上３０質量％以下、ゲルマニウムが１質量％以上５質量％以下、インジウムが０．０２質量％以上１質量％以下、残部が銀となるよう鋳造するものであり、プラチナ様の色調・優れた耐食性を有しながら、プラチナの含有率が１０質量％以上３０質量％以下と低いため、低コストである。
【００３２】
第２の銀合金は、銀をベースとして、これに白金族元素であるパラジウム及びプラチナを配合することにより、プラチナ様の色調を呈するものである。
パラジウムの添加量を、１４質量％以上３０質量％以下としたのは、以下の理由による。すなわち、白金族元素であるパラジウム及びプラチナの２種類を配合した場合において、高耐食性を実現するためには、１４質量％以上添加することが必要である。一方、パラジウムの添加量が３０質量％を越えると、合金製造時の溶解温度が高温となり、他の低融点元素の蒸発を招き易くなる。従って、パラジウムの添加量は１４質量％以上３０質量％以下と成される。
【００３３】
また、プラチナの添加量を、１０質量％以上３０質量％以下としたのは、以下の理由による。すなわち、白金族元素であるパラジウム及びプラチナの２種類を配合した場合において、高耐食性を実現するためには、１０質量％以上添加することが必要である。一方、プラチナの添加量が３０質量％を越えると、合金製造時の溶解温度が高温となり、他の低融点元素の蒸発を招き易くなると共に、コスト高を招来することにもなる。従って、プラチナの添加量は１０質量％以上３０質量％以下と成される。
【００３４】
尚、パラジウムを１４質量％以上１８質量％以下、プラチナを１０質量％と成した場合には、パラジウムの配合率が大きくなるにつれて硬度が１７０前後迄上がるが、展延性は良好で加工し易いので、より一層、好ましい範囲である。
【００３５】
第２の銀合金におけるゲルマニウム、インジウムの含有量は、上記第１の銀合金と同じであり、上記第１の銀合金と同様に、本発明の第２の銀合金にはゲルマニウムが含有されているので、血行促進による肩こりや筋肉痛の改善、血液浄化等のゲルマニウムの有する種々の健康増進効果を発揮することができる。
【実施例７】
【００３６】
以下に本発明の第２の銀合金を、実施例７を挙げて説明するが、これは第２の銀合金の範囲を限定するものではない。実施例７は、パラジウムが１４質量％、プラチナが１０質量％、ゲルマニウムが２質量％、インジウムが０．３質量％、銀が７３．７質量％で構成した第２の銀合金である。
【実施例８】
【００３７】
以下に本発明の第２の銀合金を、実施例８を挙げて説明するが、これは第２の銀合金の範囲を限定するものではない。実施例８は、パラジウムが１５質量％、プラチナが１０質量％、ゲルマニウムが２質量％、インジウムが０．３質量％、銀が７２．７質量％で構成した第２の銀合金である。
【実施例９】
【００３８】
以下に本発明の第２の銀合金を、実施例９を挙げて説明するが、これは第２の銀合金の範囲を限定するものではない。実施例９は、パラジウムが１６質量％、プラチナが１０質量％、ゲルマニウムが２質量％、インジウムが０．３質量％、銀が７１．７質量％で構成した第２の銀合金である。
【実施例１０】
【００３９】
以下に本発明の第２の銀合金を、実施例１０を挙げて説明するが、これは第２の銀合金の範囲を限定するものではない。実施例１０は、パラジウムが１７質量％、プラチナが１０質量％、ゲルマニウムが２質量％、インジウムが０．３質量％、銀が７０．７質量％で構成した第２の銀合金である。
【実施例１１】
【００４０】
以下に本発明の第２の銀合金を、実施例１１を挙げて説明するが、これは第２の銀合金の範囲を限定するものではない。実施例１１は、パラジウムが１８質量％、プラチナが１０質量％、ゲルマニウムが２質量％、インジウムが０．３質量％、銀が６９．７質量％で構成した第２の銀合金である。
【００４１】
本発明に係る第２の銀合金の実施例７〜１１及び比較例５について、上記第１の銀合金と同じく、ＩＳＯ１２８７０規格に基づく人口汗による耐食性試験を行った結果を表２に示す。
【００４２】
【表２】
2008303446.tif 000003
【００４３】
実施例７〜１１は、パラジウムが１４質量％以上１８質量％以下、プラチナが１０質量％、ゲルマニウムが２質量％、インジウムが０．３質量％、銀が６９．７質量％以上７３．７質量％以下の範囲の第２の銀合金である。
【００４４】
比較例５は、プラチナ（１０質量％）、ゲルマニウム（２質量％）及びインジウム（０．３質量％）の割合は本発明の上記実施例７〜１１と同じとし、パラジウムの割合を１３質量％としたものである。
【００４５】
プラチナの添加量が１０質量％で、パラジウムの添加量が１４質量％〜１８質量％である本発明の実施例７〜１１の銀合金は、４８時間経過しても、しみ、腐食、色の変化が生じることはなく、耐食性に優れている。
これに対し、プラチナの添加量が１０質量％で、パラジウムの添加量が１３質量％の比較例５は、４８時間経過後に変色が生じていた。
以上の試験結果から、高耐食性を実現するために、プラチナの添加量が１０質量％であり、パラジウムの添加量が１４質量％以上であるのが適当であることが判る。
【００４６】
本発明に係る第３の銀合金は、プラチナが２２質量％以上３０質量％以下、ゲルマニウムが１質量％以上５質量％以下、インジウムが０．０２質量％以上１質量％以下、残部が銀となるよう鋳造するものであり、プラチナ様の色調・優れた耐食性を有しながら、プラチナの含有率が２２質量％以上３０質量％以下と低いため、低コストである。
【００４７】
第３の銀合金は、銀をベースとして、これに白金族元素であるプラチナを配合することにより、プラチナ様の色調を呈するものである。
プラチナの添加量を、２２質量％以上３０質量％以下としたのは、以下の理由による。すなわち、高耐食性を実現するためには、２２質量％以上添加することが必要である。一方、添加量が３０質量％を越えると、合金製造時の溶解温度が高温となり、他の低融点元素の蒸発を招き易くなると共に、コスト高を招来することにもなる。従って、プラチナの添加量は２２質量％以上３０質量％以下と成される。
尚、プラチナの添加量を２２質量％以上２８質量％以下と成した場合には、プラチナの配合率が大きくなるにつれて硬度が１７０前後迄上がるが、展延性は良好で加工し易いので、より一層、好ましい範囲である。
【００４８】
第３の銀合金におけるゲルマニウム、インジウムの含有量は、上記第１の銀合金と同じであり、上記第１の銀合金と同様に、本発明の第３の銀合金にはゲルマニウムが含有されているので、血行促進による肩こりや筋肉痛の改善、血液浄化等のゲルマニウムの有する種々の健康増進効果を発揮することができる。
【実施例１２】
【００４９】
以下に本発明の第３の銀合金を、実施例１２を挙げて説明するが、これは第３の銀合金の範囲を限定するものではない。実施例１２は、プラチナが２２質量％、ゲルマニウムが２質量％、インジウムが０．３質量％、銀が７５．７質量％で構成した第３の銀合金である。
【実施例１３】
【００５０】
以下に本発明の第３の銀合金を、実施例１３を挙げて説明するが、これは第３の銀合金の範囲を限定するものではない。実施例１３は、プラチナが２３質量％、ゲルマニウムが２質量％、インジウムが０．３質量％、銀が７４．７質量％で構成した第３の銀合金である。
【実施例１４】
【００５１】
以下に本発明の第３の銀合金を、実施例１４を挙げて説明するが、これは第３の銀合金の範囲を限定するものではない。実施例１４は、プラチナが２４質量％、ゲルマニウムが２質量％、インジウムが０．３質量％、銀が７３．７質量％で構成した第３の銀合金である。
【実施例１５】
【００５２】
以下に本発明の第３の銀合金を、実施例１５を挙げて説明するが、これは第３の銀合金の範囲を限定するものではない。実施例１５は、プラチナが２５質量％、ゲルマニウムが２質量％、インジウムが０．３質量％、銀が７２．７質量％で構成した第３の銀合金である。
【実施例１６】
【００５３】
以下に本発明の第３の銀合金を、実施例１６を挙げて説明するが、これは第３の銀合金の範囲を限定するものではない。実施例１６は、プラチナが２６質量％、ゲルマニウムが２質量％、インジウムが０．３質量％、銀が７１．７質量％で構成した第３の銀合金である。
【実施例１７】
【００５４】
以下に本発明の第３の銀合金を、実施例１７を挙げて説明するが、これは第３の銀合金の範囲を限定するものではない。実施例１７は、プラチナが２７質量％、ゲルマニウムが２質量％、インジウムが０．３質量％、銀が７０．７質量％で構成した第３の銀合金である。
【実施例１８】
【００５５】
以下に本発明の第３の銀合金を、実施例１８を挙げて説明するが、これは第３の銀合金の範囲を限定するものではない。実施例１８は、プラチナが２８質量％、ゲルマニウムが２質量％、インジウムが０．３質量％、銀が６９．７質量％で構成した第３の銀合金である。
【００５６】
本発明に係る第３の銀合金の実施例１２〜１８及び比較例６〜８について、上記第１の銀合金と同じく、ＩＳＯ１２８７０規格に基づく人口汗による耐食性試験を行った結果を表２に示す。
【００５７】
【表３】
2008303446.tif 000004
【００５８】
実施例１２〜１８は、プラチナが２２質量％以上２８質量％以下、ゲルマニウムが２質量％、インジウムが０．３質量％、銀が６９．７質量％以上７５．７質量％以下の範囲の銀合金である。
【００５９】
比較例６〜８は、ゲルマニウム（２質量％）及びインジウム（０．３質量％）の割合は本発明の上記実施例１３〜１８と同じとし、プラチナの割合を１０質量％、２０質量％、２１質量％としたものである。
【００６０】
プラチナの添加量が２２質量％〜２８質量％である本発明の実施例１２〜１８の銀合金は、４８時間経過しても、しみ、腐食、色の変化が生じることはなく、耐食性に優れている。
これに対し、プラチナの割合が１０質量％である比較例６は８時間経過時点で黒色に変色し、プラチナの割合が２０質量％、２１質量％である比較例７及び８も、４８時間経過後には全て変色が見られた。
以上の試験結果から、高耐食性を実現するために、２２質量％以上のプラチナを添加するのが適当であることが判る。
【００６１】
上記において、第１の銀合金、第２の銀合金、第３の銀合金について説明したが、上記第２の銀合金の範囲に属する、パラジウムが１５質量％、プラチナが１０質量％、ゲルマニウムが２質量％、インジウムが０．３質量％、銀が７２．７質量％の場合が、以下の理由により、最も好適な配合であると考えられる。
すなわち、プラチナ様の色調を出すためにはプラチナを配合するのが良いことは云うまでもなく、そのためには、少なくとも１０重量％以上のプラチナ配合量が適当であるが、高配合になるに従って、合金製造時の溶解温度が高温となり、他の低融点元素の蒸発を招き易くなり、且つ、コスト高を招来することから、プラチナについては上記最低ラインの１０重量％が好適である。
プラチナが１０重量％の場合に、銀合金の高耐食性の実現・プラチナ様の色調をより良く実現するために、パラジウムは１５質量％が最適である。
ゲルマニウムを２質量％としたのは、プラチナ１０質量％、パラジウム１５質量％の場合に、銀合金の強度低下を生じさせず、且つ、ゲルマニウムの遠赤外効果、イオン浸透効果等を発揮できる配合量だからである。
インジウムを０．３質量％としたのは、ゲルマニウムが２質量％の場合に、ゲルマニウム添加による合金強度の低下を補える配合量だからである。